(57)【要約】【課題】  ポスター等の被展示物を貼るに際して作業性が良好でありながら、粘着剤層からの剥離紙の浮き上がりを防止することができる展示用台紙を提供する。【解決手段】  ポリスチレン系樹脂発泡板１００の一面側に粘着剤層２０１が形成され、さらにその上に剥離紙３００が積層されてなる展示用台紙であって、前記粘着剤層２０１と前記剥離紙３００の剥離強度は、その最小点荷重値が４ｇｆ以上であり、且つ、当該積分平均荷重値が１０ｇｆ以上２０ｇｆ以下である。【選択図】図１
2005265997.tif 000002
【特許請求の範囲】
【請求項１】
ポリスチレン系樹脂発泡板の一面側に粘着剤層が形成され、さらにその上に剥離紙が積層されてなる展示用台紙であって、前記粘着剤層と前記剥離紙の剥離強度は、その最小点荷重値が４ｇｆ以上であり、且つ、当該積分平均荷重値が１０ｇｆ以上２０ｇｆ以下であることを特徴とする展示用台紙。
【請求項２】
前記剥離紙は、紙に樹脂フィルムが積層されており、当該樹脂フィルムに前記粘着剤層と積層する剥離剤層を備えていることを特徴とする請求項１に記載の展示用台紙。
【請求項３】
ポリスチレン系樹脂発泡板の両面に上質紙が積層され、前記粘着剤層は一方の当該紙の上に形成されていることを特徴とする請求項１または２に記載の展示用台紙。
【請求項４】
ポリスチレン系樹脂発泡板の一面に紙、もう一方の面に複合紙が接合され、前記紙の上に粘着剤層が形成され、前記粘着剤層の上に前記剥離紙が積層されている展示用台紙であって、
前記剥離紙は、紙に樹脂フィルムが積層され、当該樹脂フィルムに前記粘着剤層と積層する剥離剤層を備えた構成からなり、
前記粘着剤層と前記剥離紙の剥離強度は、その最小点荷重値が４ｇｆ以上であり、且つ、当該積分平均荷重値が２０ｇｆ以下であることを特徴とする展示用台紙。
【請求項５】
前記ポリスチレン系樹脂発泡板が、表面積５０００ｃｍ２以上の大きさを有し、厚み３〜２０ｍｍ、発泡倍率５〜２５倍を備えた請求項１〜４のいずれかの項に記載の展示用台紙。
【請求項６】
前記粘着剤層がアクリル酸エステルポリマーを含む層であり、前記剥離紙が有する剥離剤層がシリコーン系樹脂コーティング層である請求項１〜５のいずれかの項に記載の展示用台紙。
【発明の詳細な説明】
【技術分野】
【０００１】
本発明は、主として、写真やポスターなどの印刷物を貼って展示するための展示用台紙に関するものである。
【背景技術】
【０００２】
従来、ポスター等の被展示物を貼付する展示用台紙には、熱可塑性樹脂発泡体などの樹脂発泡板の表面に粘着剤層を介して剥離紙が積層されたものがある。これは、剥離紙を剥離して、塗布されている粘着剤層表面に被展示物を貼りつけて使用される（特許文献１）。
【０００３】
【特許文献１】特開２００２−２１５０７２号公報
【０００４】
ところが、製造された前記展示用台紙は、使用する前に剥離紙が粘着剤層からトンネル状等に部分的に浮き上がってしまうことがあった。この様な状態で保管された展示用台紙を使用すると、浮き上がった部分の接着が弱く被展示物がその部分で浮き上がる「ふくれ」発生の原因になったり、貼付した被展示物の表面に浮き上がった部分がスジ状の模様となって見映えを損ねてしまうという問題があった。
一方、展示用台紙は、剥離紙を粘着剤層から剥がし易く、ポスター等の被展示物を容易にかつ確実に粘着剤層に貼着しやすいことが要請される。
【発明の開示】
【発明が解決しようとする課題】
【０００５】
本発明の課題は、ポスター等の被展示物を貼るに際して作業性が良好でありながら、粘着剤層からの剥離紙の浮き上がりを防止することができる展示用台紙を提供するところにある。
【課題を解決するための手段】
【０００６】
上記課題を解決するため、鋭意検討した結果、前記浮きあがりが生じる原因は、粘着剤層が形成されたポリスチレン系樹脂発泡板に対して剥離紙等に含まれる紙が湿度等により水分を吸放湿して伸縮することに基づくものと考えるに至り、粘着剤層と剥離紙との剥離強度を制御することで問題の解決を図り得ることを見出した。
本発明は、ポリスチレン系樹脂発泡板の一面側に粘着剤層が形成され、さらにその上に剥離紙が積層されてなる展示用台紙であって、前記粘着剤層と前記剥離紙の剥離強度はその最小点荷重値が４ｇｆ以上であり、且つ当該剥離強度の積分平均荷重値が１０ｇｆ以上２０ｇｆ以下であることを特徴とする展示用台紙である。
【０００７】
前記剥離紙は、紙を剥離剤層を介して粘着剤層に積層することもできるが、紙に樹脂フィルムを積層し、当該樹脂フィルムに前記粘着剤層と積層する剥離剤層を備えている剥離紙が好ましい。
【０００８】
また、本発明の態様としては、ポリスチレン系樹脂発泡板の両面に上質紙を積層し、前記粘着剤層を一方の当該紙の上に形成することができる。
【０００９】
また、本発明の他の態様として、ポリスチレン系樹脂発泡板の一面に紙、もう一方の面に複合紙が接合され、前記紙の上に粘着剤層が形成され、前記粘着剤層の上に前記剥離紙が積層されている展示用台紙であって、前記剥離紙は、紙に樹脂フィルムが積層され、当該樹脂フィルムに前記粘着剤層と積層する剥離剤層を備えた構成からなり、前記粘着剤層と前記剥離紙の剥離強度は、その最小点荷重値が４ｇｆ以上であり、且つ、当該積分平均荷重値が２０ｇｆ以下である展示用台紙を採用することもできる。
【００１０】
なお、前記ポリスチレン系樹脂発泡板としてはその表面積５０００ｃｍ２以上の大きさを有することが好ましく、厚み３〜２０ｍｍ、発泡倍率５〜２５倍を備えた同発泡板を用いることが好ましい。また前記粘着剤層として例えばアクリル酸エステルポリマーを含む層とし、また剥離剤層としてシリコーン系樹脂コーティング層とすることができる。
【００１１】
なお、本発明における前記剥離強度は、ＪＩＳ  Ｚ−０２３７（１９８０）に基づく１８０度引き剥がし法に準拠して測定した値である。詳細は後述の通りである。
【発明の効果】
【００１２】
本発明は、前記構成により、前記剥離紙の浮き上がり（トンネル現象）が発生しにくく、使用時の作業性にも優れている。なお、前記剥離強度の最小点荷重値が４ｇｆ未満では、前記剥離紙の浮き上がり（トンネル現象）が発生し易く、前記剥離強度の積分平均荷重値が１０ｇｆ未満では剥離紙剥離後の粘着剤層に対する被展示物の接着強度が低くなる。前記剥離強度の積分平均荷重値が２０ｇｆを超えると、剥離紙を粘着剤層から剥がしにくく、ポスター等の被展示物を容易にかつ確実に粘着剤層に貼着しにくい。
【００１３】
特に、剥離紙として、紙に樹脂フィルムを積層している剥離紙の場合、粘着剤からの水分の散逸が抑制され、剥離紙自体の伸縮が少ないので、製品の粘着性が安定し、既述した剥離紙の浮き上がり（トンネル現象）の発生がさらに抑制される。
【００１４】
また、ポリスチレン系樹脂発泡板の両面に上質紙が積層されている場合は、台紙の見映えがよく、商品価値が向上し、また裏面への印刷が容易であると共に、剥離紙の浮き上がり（トンネル現象）の発生が抑制される。
【００１５】
また、ポリスチレン系樹脂発泡板の一面に紙、もう一方の面に複合紙が接合され、前記紙の上に粘着剤層が形成され、前記粘着剤層の上に前記剥離紙が積層されている展示用台紙であって、前記剥離紙は、紙に樹脂フィルムが積層され、当該樹脂フィルムに前記粘着剤層と積層する剥離剤層を備えた構成からなり、前記粘着剤層と前記剥離紙の剥離強度は、その最小点荷重値が４ｇｆ以上であり、且つ、当該積分平均荷重値が２０ｇｆ以下で接合されている展示用台紙の場合は、展示用台紙としての反りの発生が少なく、さらに剥離紙の浮き上がり（トンネル現象）の発生が抑制される。
【発明を実施するための最良の形態】
【００１６】
図１は本発明の一実施形態を示す展示用台紙の概略断面図である。
図において、１００はポリスチレン系樹脂発泡板であり、その一面側に粘着剤層２０１が形成されている。ポリスチレン系樹脂発泡板１００の両面にはそれぞれ接着剤層２０３、４０２を挟んで紙２０２、４０１が接合されており、その一方の紙２０２の上には粘着剤層が形成されている。そしてさらにその粘着剤層２０１の上には剥離紙３００が積層されている。図示の通り、紙４０１は接着剤層４０２とともにポリスチレン系樹脂発泡板１００の裏紙４００を構成し、粘着剤層２０１は紙２０２及び接着剤層２０３とともに接着層２００を構成している。
【００１７】
剥離紙３００は、図示の通り、紙３０１に樹脂フィルム３０２が積層されており、当該樹脂フィルム３０２には前記接着層２００の粘着剤層２０１と積層する剥離剤層３０３を備えている。
【００１８】
前記粘着剤層と前記剥離紙は、剥離強度の最小点荷重値が４ｇｆ以上、好ましくは５ｇｆ以上であり、且つ、剥離強度の積分平均荷重値が１０ｇｆ以上２０ｇｆ以下、好ましくは１８ｇｆ以下、さらに好ましくは１５ｇｆ以下接合されている。
【００１９】
従って、この展示用台紙は、使用する前に剥離紙３００が粘着剤層２０１からトンネル状等に部分的に浮き上がってしまうことが防止されることから、この様な状態で保管された展示用台紙を使用しても、被展示物がその部分で浮き上がる「ふくれ」の発生が防がれ、貼付した被展示物の表面に浮き上がった部分がスジ状の模様となって見映えを損ねてしまうことも抑えられる。また、この展示用台紙は、剥離紙３００を粘着剤層２０１から剥がし易く、ポスター等の被展示物を容易にかつ確実に粘着剤層２０１に貼着しやすい。
【００２０】
ここで、この実施形態を含め、本発明の「剥離強度」は、ＪＩＳ  Ｚ−０２３７（１９８０）に基づく１８０度引き剥がし法に準拠して測定した値で特定される。
すなわち、製造後７日後の展示用台紙を、温度２３±２℃、湿度６０±５％に維持された室内に２４時間保管した後、この展示用台紙より、長さ１００ｍｍ、幅２５ｍｍの試験片を切り出し、その試験片の長手方向の一方端より剥離紙を全幅（２５ｍｍ）にわたって５ｍｍ剥がし、１８０度折り返す。
【００２１】
次に、図３に示す様に、剥離紙１１が剥がされた上記試験片１０のその剥がされた部分１２を、測定装置の下側クランプ２０に挟み込んで固定し、剥離紙１１の折り返し部分１１ａを測定装置の上側クランプ２１に挟む。上側クランプ２１を２００ｍｍ／ｍｉｎの速度で図３に示す矢印方向に引き上げ、荷重を自記記録計で収録する。測定は剥離紙をすべて剥がすまで行なう。最小点荷重値は、測定開始から最初の５ｍｍを除いた位置からすべて剥がすまでに記録された荷重曲線における最小値である。積分平均荷重値は、測定開始から最初の５ｍｍを除いた位置からすべて剥がすまでに記録された荷重曲線より求めたものである。サンプル数は３サンプルである。最小点荷重値はそれらの中での最小値とし、積分平均荷重値はそれらの相加平均値とする。荷重の測定装置としては、テンシロン万能試験機（（株）オリエンテック社製、ＵＣＴ−１０Ｔ）を使用した。図３は同測定装置の要部概略図であり、図４は測定結果の概念図であり、積分平均荷重値と最小点荷重値をグラフから特定する方法を説示している。
【００２２】
ところで、本発明のポリスチレン系樹脂発泡板に用いられるポリスチレン系樹脂としては、ポリスチレン、ゴム変性ポリスチレン、スチレン−アクリル酸共重合体、スチレン−メタクリル酸共重合体、スチレン−メタクリル酸メチル共重合体、スチレン−メタクリル酸エチル共重合体、スチレン−アクリル酸メチル共重合体、スチレン−アクリロニトリル共重合体、スチレン−アクリル酸エチル共重合体、ポリスチレン−ポリフェニレンエーテル共重合体、スチレン−無水マレイン酸共重合体、スチレン−ブタジエン−アクリロニトリル共重合体、ポリスチレンとポリフェニレンエーテルの混合物などを例示できる。ポリスチレン系樹脂発泡板の大きさは、表面積５０００ｃｍ２以上のものが好ましい。これより表面積が小さいものではこの様な問題発生し難い。表面積５０００ｃｍ２以上、８０００ｃｍ２以上、１００００ｃｍ２以上の表面積を持つポリスチレン系樹脂発泡板で問題となり易い。
【００２３】
ポリスチレン系樹脂発泡板の厚みは好ましくは３〜２０ｍｍ、さらに好ましくは５〜１０ｍｍである。ポリスチレン系樹脂発泡板の厚みが３ｍｍより薄いと強度が不足し、２０ｍｍより厚すぎると展示スペースを取りすぎるため好ましくない。また、ポリスチレン系樹脂発泡板の発泡倍率は好ましくは５〜２５倍、さらに好ましくは８〜２０倍である。発泡倍率が５倍より低いと台紙が軽量性にかける。発泡倍率が２５倍より高いと強度が弱くなる。
【００２４】
前記粘着剤層を形成する粘着剤としては、アクリル酸エステル系ポリマーを主体とするものが好ましく、溶剤系でもエマルジョン系でも使用できるが、ポリアクリル酸ブチルが好ましい。この粘着剤層はアクリル酸エステル系ポリマーのコーティング層として形成できる。なお、この粘着剤の塗布厚みは１５〜３５ｇ／ｍ２が好ましい。塗布方法はグラビアロール方式の回転式塗布機やロールコータなどによることができる。
【００２５】
また本発明では、前記剥離紙には、紙にレジン（樹脂）をアンカーコートしたものや、紙の表面にシリコーンなどの剥離剤をコーティングしたものを用いることができる。紙の表面にシリコーンなどの剥離剤をコーティングしたものは、粘着剤層に対面する剥離剤層を構成することができ、例えばシリコーンを剥離剤とする場合はシリコーンコーティング層として適用される。
【００２６】
また、本発明に用いられる剥離紙としては、既述した実施形態の様に、紙に樹脂フィルムが積層された剥離紙の場合、紙にポリエチレンフィルムなどの樹脂フィルムを積層した複合紙のほか、紙の間にポリエチレンフィルムなどの樹脂フィルムをサンドイッチした複合紙などを用いることができる。シリコーンなどの剥離剤は、上記紙や上記樹脂フィルムに剥離剤層として構成することができ、例えばポリエチレンフィルムなどのプラスチックフィルムなどの表面に、シリコーンなどの剥離剤をコーティングした剥離紙を用いることができる。また、剥離紙が積層された粘着剤層を、ポリスチレン系樹脂発泡板の片面だけに形成する態様のほか、両面に形成する展示用台紙を採用することもできる。
【００２７】
上記剥離紙に用いられる紙は、上質紙、グラシン紙、パーチメント紙や上質紙に樹脂フィルムが積層されたり、サンドイッチされた複合紙などであるが、総坪量５０〜１５０ｇ／ｍ２が好ましい。総坪量が５０ｇ／ｍ２より小さいと強度が低下し、剥離するときに破れやすくなる。総坪量が１５０ｇ／ｍ２より大きいと展示用台紙が重くなったり、コスト高となる。
【００２８】
本発明で用いられる剥離剤は、フッ素系樹脂やシリコーン系樹脂などが挙げられる。ほとんどの場合、シリコーン系樹脂（例えばポリジメチルシロキサン）を紙又は樹脂フィルムなどの表面に塗布処理する。これらをトルエンなどの溶媒に分散させて塗布し、トルエンを蒸発除去することで得ることができる。剥離剤のコーティング量は、剥離剤の種類によって異なり、この塗布量によって剥離強度を調整するが、シリコーン系樹脂の場合は３〜５ｇ／ｍ２程度が好ましい。
【００２９】
なお、ポリスチレン系樹脂発泡板に接合される紙は、既述の様に、ポリスチレン系樹脂発泡板の両面に接着することができるが、片面に接着することもできる。前記裏紙に相当する部分に複合紙を接合することもできる。
前記発泡板に接合される紙は、表面平滑性や印刷性に優れた上質紙(クラフト紙)などの紙やそれらの紙の間にポリエチレンフィルムなどの樹脂フィルムをサンドイッチした複合紙などが用いられる。総坪量７０〜１５０ｇ／ｍ２のものが好ましく用いられる。
これらの紙は樹脂フィルム層を含む複合紙など湿度変化による伸縮の少ないものが、展示板の反りの発生を防止するとともにそれによる剥離紙の浮き上がりが防止できるため好ましい。
前記発泡板と紙の接着剤としては、酢酸ビニル系エマルジョン接着剤など公知の接着剤が使用できる。
【００３０】
本発明の展示用台紙は、既述した各層を順次積層して構成することもできるが、各層を適宜組み合わせて、組み合わされた各層を接合して形成することもできる。例えば、既述した実施態様でいえば、あらかじめ紙２０２と粘着剤層２０１と剥離紙３００が積層されたタック紙をつくり、これを接着剤で上記ポリスチレン系樹脂発泡板１００に貼りつけることもできる。
【００３１】
本発明の他の実施形態としては、例えば、図２に示すように、ポリスチレン系樹脂発泡板５００の一面に紙６０２が接着剤層６０３により積層され、もう一方の面に複合紙８００が接着剤層８０４により裏紙として積層されている。前記紙６０２の上には粘着剤層６０１が形成され、粘着剤層６０１の上に剥離紙７００が積層されている。剥離紙７００は、紙７０１に樹脂フィルム７０２が積層され、当該樹脂フィルム７０２に前記粘着剤層６０１と積層する剥離剤層７０３を備えた構成からなる。複合紙８００は、図２に示すように、樹脂フィルム８０１の両面に紙８０２、８０３が積層されており、この紙８０３が接着剤層８０４を介してポリスチレン系樹脂発泡板５００に接合されている。なお、この複合紙８００としては、例えば厚み２０μｍのポリエチレンフィルムを５０ｇ／ｍ２の上質紙で挟み込んだ複合部材を例示することができるが、これに限定されない。上記図２に示した各構成要素は既述したすべての構成要素の態様を含むものであるが、図２に示した展示用台紙では、前記粘着剤層と前記剥離紙は、剥離強度の最小点荷重値が４ｇｆ以上であり、且つ、剥離強度の積分平均荷重値が２０ｇｆ以下で接合されていることが重要であり、これによって、ポスター等の被展示物を貼るに際して作業性が良好であり、粘着剤層からの剥離紙の浮き上がりを防止することができる。
【実施例１】
【００３２】
図１に示す構造の展示用台紙を試作した。
縦１５７０ｍｍ、横１０８０ｍｍ、厚み７ｍｍ、密度０．０７５ｇ／ｃｍ３のポリスチレン系樹脂発泡板１００の一方の面に紙４０１(上質紙、厚み：０．１ｍｍ  坪量８２ｇ／ｍ２）を、他方の面にタック紙を、ポリ酢酸ビニルエマルジョン接着剤(接着剤層４０２)を用いて貼り付け、展示用台紙を作成した。
【００３３】
ここでいうタック紙とは、紙２０２と粘着剤層２０１と剥離紙３００が積層されたものである。
このタック紙は、上質紙（厚み：０．１ｍｍ  坪量８２ｇ／ｍ２）の紙２０２の上に粘着剤層２０１（ポリアクリル酸ブチル  塗布量２４ｇ／ｍ２）が形成され、さらにその上に上質紙（坪量８０ｇ／ｍ２）の紙３０１にポリエチレンの樹脂フィルム３０２（坪量２０ｇ／ｍ２）が積層された複合紙のポリエチレンの樹脂フィルム３０２面に、剥離層３０３を構成するシリコーン樹脂が塗布処理（シリコーン樹脂量４ｇ／ｍ２）されている剥離紙３００から構成されている。
このタック紙の紙２０２をポリ酢酸ビニルエマルジョン接着剤で上記ポリスチレン系樹脂発泡板１００に貼りつけた。
【００３４】
この剥離紙３００と粘着剤層２０１の剥離強度は、その積分平均荷重値が１１．８ｇｆで、その最小点荷重値が５．６ｇｆであった。
【実施例２】
【００３５】
タック紙を構成する剥離紙以外は実施例１と同様にして展示用台紙を作成した。実施例２の剥離紙は、上質紙（坪量８０ｇ／ｍ２）に直接に前記シリコーン処理（シリコーン樹脂量  ３．５ｇ／ｍ２）して剥離層を形成している。
【００３６】
この実施例２の展示用台紙では、剥離紙と粘着剤層の剥離強度は、その積分荷重平均値が１３．７ｇｆ、その最小点荷重値８．１ｇｆであった。
【実施例３】
【００３７】
図２に示す構造の展示用台紙を作成した。
ポリスチレン系樹脂発泡板５００の裏紙に、厚み２０μｍのポリエチレン樹脂フィルム８０１を坪量５０ｇ／ｍ２の上質紙からなる各紙８０２、８０３で挟み込んだ複合紙８００を用いた以外は実施例１と同様にして展示用台紙を作成した。なお、この実施例３に示す展示用台紙の構成要素の符号は、図２に示す符号を用いている。
【００３８】
この実施例３の展示用台紙では、剥離紙７００と粘着剤層６０１の剥離強度は、その積分平均荷重値が１１．８ｇｆ、その最小点荷重値が５．６ｇｆであった。
【００３９】
［比較例１］
剥離層を構成する前記シリコーン樹脂の塗布量を５．１ｇ／ｍ２にした以外は実施例１と同様にして比較例１の展示用台紙を作成した。
この比較例１の展示用台紙では、剥離紙と粘着剤層の剥離強度は、その積分平均荷重値が９．４ｇｆ、その最小点荷重値が２．２ｇｆであった。
【００４０】
［比較例２］
剥離層を構成する前記シリコーン樹脂の塗布量を０．３ｇ／ｍ２にした以外は実施例１と同様にして比較例２の展示用台紙を作成した。
この比較例１の展示用台紙では、剥離紙と粘着剤層の剥離強度は、その積分平均荷重値が２５．３ｇｆ、その最小点荷重値が１２．７３ｇｆであった。
【００４１】
[剥離紙浮き上がり及び作業性の評価]
製造された前記各実施例及び各比較例の展示用台紙を、温度２３±２℃、湿度６０±５％に維持された室内に１４日保管した後、剥離紙表面に現れた浮きスジを確認した。浮きスジの発生を以下の基準で評価した。
無し…１０ｃｍ以上の長さの浮きスジが０である。
有り…１０ｃｍ以上の長さの浮きスジが１本以上発生している。
【００４２】
次に、各実施例及び各比較例の展示用台紙について、実際に剥離紙を剥がし、粘着剤層に紙(上質紙、厚み：０．１ｍｍ  坪量８２ｇ／ｍ２）を貼り付ける作業を行なって作業性を評価した。
【００４３】
その結果、各実施例は浮きスジは「無し」という判定がなされた。また作業性においても問題は認められなかった。
【００４４】
これに対して、比較例１の展示用台紙は、浮きスジは「有り」という判定がなされた。
一方、作業性においては問題は認められなかった。比較例２の展示用台紙は、浮きスジは「無し」という判定がなされたが、剥離紙を剥がす際に多大な力を要し、作業性においては劣る結果となった。
【産業上の利用可能性】
【００４５】
本発明は、ポスター等の被展示物を貼るに際して作業性が良好であり、かつ粘着剤層からの剥離紙の浮き上がりを防止することができる展示用台紙を提供することができ、写真やポスターなどの印刷物を貼って展示する台紙として好適に用いられる。
【図面の簡単な説明】
【００４６】
【図１】図１は本発明の一実施形態を示す展示用台紙の概略断面図である。
【図２】図２は本発明の他実施形態を示す展示用台紙の概略断面図である。
【図３】図３は同測定装置の要部概略図である。
【図４】図４は測定結果の概念図である。
【符号の説明】
【００４７】
１００    ポリスチレン系樹脂発泡板
２００    接着層
２０１    粘着剤層
２０２    紙
２０３    接着剤層
３００    剥離紙
３０１    紙
３０２    樹脂フィルム
３０３    剥離剤層
４００    裏紙
４０１    紙
４０２    接着剤層
５００    ポリスチレン系樹脂発泡板
６０１    粘着剤層
６０２    紙
６０３    接着剤層
７００    剥離紙
７０１    紙
７０２    樹脂フィルム
７０３    剥離剤層
８００    複合紙
８０１    樹脂フィルム
８０２    紙
８０３    紙
８０４    接着剤層
【図１】
2005265997.tif 000003
【図２】
2005265997.tif 000004
【図３】
2005265997.tif 000005
【図４】
2005265997.tif 000006